(57)【要約】  ここでは、酸官能性（メタ）アクリレートコポリマー、及びアジリジン架橋剤を含む予備接着剤組成物を提供し、これが架橋されると感圧接着剤、及び感圧接着剤物品を提供する、ことを含む予備接着剤組成物が説明されている。【特許請求の範囲】
【請求項１】
酸官能性（メタ）アクリレートコポリマー及び以下の式のアジリジン架橋剤を含む架橋可能組成物であって、
【化１】
2011514916.tif 000024
（式中、
各Ｒ３は、独立して−Ｈ又はＣ１〜Ｃ４アルキル基であり、
ｚは０、１又は２であり、
Ｒ４は二価のアルキレンで、１つ以上のカテナリエステル基、尿酸基、及び／又はウレタン基によって置換されているか又は置換されてない、又
Ｒ６は、一価のアルキル基又はアリール基である。）架橋可能組成物。
【請求項２】
前記架橋剤が以下の式で表わされる、
【化２】
2011514916.tif 000025
（式中、
各Ｒ３は、独立してＨ又はＣ１〜Ｃ４アルキル基であり、
Ｒ７は、二価のアルキレンであり、
Ｘ１は、−ＮＲ３−又は−Ｏ−であり、
Ｒ６は、一価のアルキル基又はアリール基であり、又
ｚは０、１又は２である。）請求項１に記載の架橋可能組成物。
【請求項３】
前記架橋剤が以下の式で表わされる、
【化３】
2011514916.tif 000026
（式中、
Ｒ２は、−Ｈ又は−ＣＨ３であり、
各Ｒ３は、独立してＨ又はＣ１〜Ｃ４アルキル基であり、
ｚは０、１又は２であり、
Ｒ７は、二価のアルキレンであり、
Ｘ１は、−ＮＲ３又は―Ｏ−であり、又
Ｒ６は、一価のアルキル基又はアリール基である。）請求項１に記載の架橋可能組成物。
【請求項４】
前記架橋剤が以下の式で表わされる、
【化４】
2011514916.tif 000027
（式中、
Ｒ２は、−Ｈ又は−ＣＨ−３であり、
各Ｒ３は、独立してＨ又はＣ１〜Ｃ４アルキル基であり、
ｚは０、１又は２であり、
Ｘ１は、−ＮＲ３−又は−Ｏ−であり、又
Ｒ６は、一価のアルキル基又はアリール基である。）請求項１に記載の架橋可能組成物。
【請求項５】
前記酸官能性（メタ）アクリレートコポリマーが１００重量部の総モノマーを基準として、
ｉ．８５〜９９重量部の非第三級アルコールの（メタ）アクリル酸エステル、
ｉｉ．１〜１５重量部の酸官能性エチレン性不飽和モノマー、
ｉｉｉ．０〜１０重量部の非酸官能性、エチレン性不飽和極性モノマー、
ｉｖ．０〜５部のビニルモノマー、及び
ｖ．０〜５部の多官能性（メタ）アクリレート、を含む請求項１に記載の架橋可能組成物。
【請求項６】
１００部のコポリマーに対して０．００５〜５．０重量部のアジリジン架橋剤を含む、請求項１に記載の架橋可能組成剤。
【請求項７】
前記第２の極性モノマーが２−ヒドロキシエチル（メタ）アクリレート、Ｎ−ビニルピロリドン、Ｎ−ビニルカプロラクタム、アクリルアミド、ｔ−ブチルアクリルアミド、ジメチルアミノエチルアクリルアミド、Ｎ−オクチルアクリルアミド、ポリ（アルコキシアルキル）（メタ）アクリレート、ポリ（ビニルメチルエーテル）及びこれらの混合物から選択される、請求項５に記載の架橋可能組成物。
【請求項８】
前記コポリマーが１〜５重量部のアクリル酸と１〜５重量部の極性モノマーとを含む、請求項１に記載の架橋可能接着剤。
【請求項９】
前記組成物が水性エマルションである、請求項１に記載の架橋可能組成物。
【請求項１０】
前記酸官能性モノマーが、アクリル酸、メタクリル酸、イタコン酸、フマル酸、クロトン酸、シトラコン酸、マレイン酸、オレイン酸、β−カルボキシエチル（メタ）アクリレート、２−スルホエチルメタクリレート、スチレンスルホン酸、２−アクリルアミド−２−メチルプロパンスルホン酸、ビニルホスホン酸、及びこれらの混合物から選択される、請求項５に記載の架橋可能組成物。
【請求項１１】
ビニルエステル類、スチレン、置換スチレン、ビニルハロゲン化物、プロピオン酸ビニル、及びこれらの混合物から選択される１〜５重量部のビニルモノマーを含む、請求項５に記載の架橋可能組成物。
【請求項１２】
前記非第三級アルコールの炭素原子の平均数が約４〜約１２である、請求項５に記載の架橋可能組成物。
【請求項１３】
請求項１に記載の前記架橋可能組成物を含む感圧接着剤。
【請求項１４】
前記非第三級アルコールの（メタ）アクリル酸エステルの前記非第三級アルコールが２−オクタノール又はジヒドロシトロネロールから選択される、請求項５に記載の架橋可能組成物。
【請求項１５】
請求項１に記載の前記架橋可能接着剤、及び可撓性裏層を含む、接着剤物品。
【請求項１６】
エマルションであって、
（ａ）前記エマルションの総重量を基準として３０〜約７０重量％の、請求項１の前記架橋可能接着剤、及び
（ｂ）前記エマルションの総重量を基準として３０〜７０重量％の、界面活性剤を含む水相、を含むエマルション。
【請求項１７】
前記組成物のｐＨが≧４である、請求項１６に記載のエマルション。
【請求項１８】
請求項１に記載の前記架橋可能組成物と有機溶媒を含む溶液。
【請求項１９】
感圧接着剤の調製法であって、
（ａ）以下を含むコポリマー、
ｉ．８５〜９９重量部の非第三級アルコールの（メタ）アクリル酸エステル、
ｉｉ．１〜１５重量部の酸官能性モノマー、
ｉｉｉ．０〜１０重量部の第２の非酸官能性極性モノマー、及び
ｉｖ．０〜５重量部のビニルモノマーと、
（ｂ）以下の式のアジリジン架橋剤、
【化５】
2011514916.tif 000028
（式中、
各Ｒ３は、独立して−Ｈ又はＣ１〜Ｃ４アルキル基であり、
ｚは０、１又は２であり、
Ｒ４は二価のアルキレンで、所望により１つ以上のカテナリエステル基、尿酸基、及び／又はウレタン基によって置換され、及び
Ｒ６は一価のアルキル又はアリール基である。）、とを混合する工程及び
（ｃ）架橋を生じさせるために、この混合物を加熱する工程を含む、感圧接着剤の調整法。
【請求項２０】
シロップポリマー組成物であって、
ａ）以下を含む第１の構成成分溶質ポリマー、
ｉ．８５〜９９重量部の非第三級アルコールの（メタ）アクリル酸エステル、
ｉｉ．１〜１５重量部の酸官能性モノマー、
ｉｉｉ．０〜１０重量部の第２の非酸官能性極性モノマー、及び
ｉｖ．０〜５部のビニルモノマー、
ｂ）少なくとも１つのフリーラジカル重合溶媒モノマーを含む第２の構成成分、並びに、
ｃ）以下の式で表わされるアジリジン架橋剤、
【化６】
2011514916.tif 000029
（式中、
各Ｒ３は、独立して−Ｈ又はＣ１〜Ｃ４アルキル基であり、
ｚは０、１又は２であり、
Ｒ４は二価のアルキレンで、所望により１つ以上のカテナリエステル基、尿酸基、及び／又はウレタン基によって置換され、及び
Ｒ６は、一価のアルキル基又はアリール基である。）、を含むシロップポリマー組成物。
【請求項２１】
以下の式で表わされる、
【化７】
2011514916.tif 000030
（式中、
Ｒ２は、−Ｈ又は−ＣＨ−３であり、
各Ｒ３は、独立してＨ又はＣ１〜Ｃ４アルキル基であり、
Ｒ８は、一価アルキル基、又はアリール基であり、及び
ｚは０、１又は２である。）化合物又は、以下の式で表わされる、
【化８】
2011514916.tif 000031
（式中、
Ｒ２は、−Ｈ又は−ＣＨ−３であり、
各Ｒ３は、独立してＨ又はＣ１〜Ｃ４アルキル基であり、
Ｒ９は、一価のアルキル又はアリール基であり、及び
ｚは、０、１又は２である。）化合物。
【発明の詳細な説明】
【技術分野】
【０００１】
本発明は感圧接着剤、又それから調製されるテープ物品に関する。このテープは接着、又凝集特性の全体的バランスと、高温での優れた耐荷重性を示すことを特徴とする。
【背景技術】
【０００２】
感圧テープは家、又仕事場において実質的にどこにでも存在する。その最もシンプルな構成においては、感圧テープは接着剤と裏材を備え、又全体的構造は使用温度で粘着性があり、又固着を形成するためにわずかな圧力を使うだけで種々の基板に付着する。こうした方法で、感圧テープは完全で自己充足型の接着システムを構成する。
【０００３】
感圧テープ協議会によると、感圧接着剤（ＰＳＡ）は、次の特性を有することが知られている（１）強力かつ恒久的粘着性、（２）指圧以下での粘着性、（３）被着体又は基材上への十分な保持力、又（４）被着体からきれいに除去するための十分な貼着力。ＰＳＡとして良好に機能することが分かっている材料としては、必須の粘弾性特性を示し、粘着、剥離接着、並びに剪断保持力の所望のバランスをもたらすように設計及び処方されたポリマーが挙げられる。ＰＳＡは通常、室温（例えば、２０℃）で粘着性があることを特徴とする。ＰＳＡは、べたっとしている、又は表面に付着することだけから、組成物を抱持するわけではない。
【０００４】
これらの要件は通常、粘着、付着（剥離強度）、又凝集（剪断保持力）を個別に測定するためのテストによって評価され、これに関しては、Ａ．Ｖ．ポシウス著、「接着剤と接着技術入門（Adhision and Adhesive Technology: An Introduction）第２版」、ハンサー・ガードナー出版社（Hanser Gardner Publication）、オハイオ州、シンシナチ、２００２に記載されている。これらの測定結果は全体として、ＰＳＡを特徴付けるためにしばしば使用される特性のバランスを構成している。
【０００５】
近年の感圧テープの用途の拡大に伴ない、性能要件はますます厳しくなっている。例えば、当初は室温での中程度の荷重を支えるための適用を目的としていた剪断保持力は、操作温度や荷重における数多くの適用に対応するために大幅に増加した。いわゆる高性能感圧テープは、高温で１０，０００分、荷重を支えることができるものを指す。剪断保持力の増強は、通常ＰＳＡを架橋することで達成されるが、その際、高度の粘着と付着を保持し、前述の特性バランスを保持するためには相当の注意を払う必要がある。
【０００６】
アクリル接着剤においては２つの主な架橋メカニズムが存在する。すなわち、他のモノマーを伴なう多官能エチレン性不飽和基のフリーラジカル共重合、又アクリル酸などの官能性モノマーによる共有結合又はイオン架橋である。もう１つの方法は、共重合可能なベンゾフェノンなどの紫外線架橋剤、又は、多官能性ベンゾフェノンやトリアジンなどの後添加光架橋剤を使用するものである。これまで、例えば多官能性アクリレート、アセトフェノン、ベンゾフェノン及びトリアジンなどの様な、異なる材料が架橋剤として使用されてきた。
【発明の概要】
【発明が解決しようとする課題】
【０００７】
前述の架橋剤はしかし、次の１つ以上を含むいくつかの欠点をもっている：高揮発性、一定のポリマーシステムとの不適応性、腐食性、又は毒性副産物の生成、好ましくない色の生成、架橋反応を開始するための別の光能動的化合物の必要性、かつ酸素に対する高い感度。
【課題を解決するための手段】
【０００８】
簡潔には、本開示は酸官能性（メタ）アクリレートコポリマー及びアジリジン架橋剤を含む予備接着剤組成物を提供する。１つの態様では、本開示は、ａ）第１の構成成分である酸官能性（メタ）アクリレート溶質コポリマー、ｂ）少なくとも１つのフリーラジカルとして重合可能な溶媒モノマーを含む第２の構成成分、又ｃ）アジリジン架橋剤、を含む新規予備接着剤シロップポリマー組成物を提供する。予備接着剤シロップポリマー組成物は、重合、硬化して感圧接着剤を製造することができる。
【０００９】
別の実施形態では、本開示は、酸官能性（メタ）アクリレートコポリマーの水性乳剤とアジリジン架橋剤を含む接着剤エマルションを提供し、それをコーティングし、乾燥させて感圧接着剤を形成することができる。別の関連した実施形態では、本開示は酸官能性（メタ）アクリレートコポリマーの反応生成物である水性エマルションと、アジリジン架橋剤を含む接着剤エマルションを提供し、それをコーティングし、乾燥させて感圧接着剤を形成することができる。
【００１０】
本開示の感圧接着剤、架橋組成物は粘着、剥離接着、剪断保持力の所望のバランスを提供し、更にダルキスト基準に準拠しており、例えば、適用温度（典型的には室温）の接着剤の弾性率は、１Ｈｚの周波数で３×１０６ｄｙｎｅｓ／ｃｍ未満である。
【００１１】
アジリジン架橋剤の使用は、（メタ）アクリル接着剤においては、従来の架橋剤の使用に比較して幾つかの利点を提供する。これらの利点としては、酸素に対する架橋可能組成物の感度の低下、毒性又は腐食性の副産物、又は最終製品の変退色の発出の回避、かつ硬化後の架橋剤としての使用可能性などが挙げられるが、これらに限定されない。更に、この架橋剤は前述の化学物質に対し、合成が容易、構成成分モノマー、又は有機溶媒に対する高い溶解度特性、かつ低コストの出発物質、の利点を有する。
【００１２】
幾つかの実施形態では、本開示は再生可能な資源に由来する接着剤組成物を提供する。特に、本発明は、植物性材料に部分的に由来する接着剤組成物を提供する。いくつかの実施形態では、本発明は、基材又は裏地もまた再生可能資源に由来する接着物品を更に提供する。石油及び付随する石油派生製品の価格上昇によって、多くの接着剤製品の価格が高騰し、供給が不安定になった。石油系原材料の全て又は一部を、植物などの再生可能な資源に由来するものに置き換えることが望ましいが、それはこのような材料が比較的安価になり、したがって経済的にかつ社会的に有益だからである。したがって、このような植物由来材料の必要性は、ますます重要になった。
【００１３】
本出願においては、「予備接着剤」は、重合し、架橋して感圧接着剤を形成する、官能性酸官能性（メタ）アクリレート溶質コポリマー、第２の溶媒のモノマー構成成分、かつ第３構成成分のアジリジン架橋剤を含む溶液を指す。「シロップポリマー」は１つ以上の溶媒モノマー内の溶質ポリマーの溶液を指し、この溶液は２２℃で、５００〜１０，０００ｃＰｓの粘性を有する。「溶液ポリマー」は１つ以上の有機溶媒内の溶質ポリマーの溶液を指す。
【００１４】
本出願においては、（メタ）アクリルは、メタアクリル及びアクリルの両方を含む。環境的な理由により、コーティングプロセスにおける揮発性有機溶媒（ＶＯＣ）の使用を止め、環境によりやさしい水系材料を使用する方向への要求があるため、本発明では、水性乳剤スープラを含む水性接着剤を提供する。水性系は、コスト、環境、安全、及び規制の理由で望ましい。水性系は、容易にコーティングすることができ、乾燥したとき、感圧接着剤をもたらす。他の実施形態では、接着剤コポリマーはシロップ重合法によって調製してよく、これは１つ以上の溶媒モノマー内の溶質ポリマーの溶液を含み、それを揮発性有機溶媒を使わずにコーティングし、重合することができる。
【発明を実施するための形態】
【００１５】
本開示は、酸官能性（メタ）アクリレートコポリマー、及びアジリジン架橋剤を含む予備接着剤組成物を提供し、これは架橋されると、感圧接着剤、及び感圧接着剤物品を提供する。
【００１６】
酸官能性（メタ）アクリレート接着剤コポリマーの調製に有用な（メタ）アクリレートエステルモノマーは、非三級アルコールの単量体（メタ）アクリルエステルであり、そのアルコールは１〜２０個の炭素原子、好ましくは平均で４〜１２個の炭素原子を含有する。
【００１７】
（メタ）アクリレートエステルモノマーとして用いるのに好適なモノマーの例としては、非三級アルコール、例えばエタノール、１−プロパノール、２−プロパノール、１−ブタノール、２−ブタノール、１−ペンタノール、２−ペンタノール、３−ペンタノール、２−メチル−１−ブタノール、１−ヘキサノール、２−ヘキサノール、２−メチル−１−ペンタノール、３−メチル−１−ペンタノール、２−エチル−１−ブタノール、３，５，５−トリメチル−１−ヘキサノール、３−ヘプタノール、１−オクタノール、２−オクタノール、イソオクチルアルコール、２−エチル−１−ヘキサノール、３，７−ジメチルヘプタノール、１−デカノール、１−ドデカノール、１−トリデカノール、１−テトラデカノール、シトロネロール、ジヒドロシトロネロールなどと、アクリル酸又はメタクリル酸とのエステルが挙げられる。いくつかの実施形態において、２つ又はそれ以上の異なる（メタ）アクリレートエステルモノマーの組み合わせが好ましいが、好ましい（メタ）アクリレートエステルモノマーは、ブチルアルコール又はイソオクチルアルコール、又はこれらの組み合わせと（メタ）アクリル酸とのエステルである。幾つかの実施形態では、好ましい（メタ）アクリレートエステルモノマーは、２−オクタノール、シトロネロール、ジヒドロシトロネロールなどの再生可能な資源に由来するアルコールを伴う（メタ）アクリル酸のエステルである。
【００１８】
（メタ）アクリレートエステルモノマーは、ポリマーを調製するのに使用される１００部の総モノマー含量を基準として８５〜９９重量部の量で存在する。好ましくは、（メタ）アクリレートエステルモノマーは、１００部の総モノマー含量を基準として９０〜９５重量部の量で存在する。
【００１９】
ポリマーは更に、酸官能性モノマーを含み、ここで酸官能基は、カルボン酸などの本質的に酸であるか、又は、その部分がアルカリ金属カルボン酸塩などの塩であってもよい。有用な酸官能性モノマーとしては、エチレン性不飽和カルボン酸、エチレン性不飽和スルホン酸、エチレン性不飽和ホスホン酸、及びこれらの混合物から選択されたものが挙げられるが、これらに限定されない。このような化合物の例として、アクリル酸、メタクリル酸、イタコン酸、フマル酸、クロトン酸、シトラコン酸、マレイン酸、オレイン酸、β−カルボキシエチル（メタ）アクリレート、２−スルホエチルメタクリレート、スチレンスルホン酸、２−アクリルアミド−２−メチルプロパンスルホン酸、ビニルホスホン酸、及びこれらの混合物から選択されたものが挙げられる。
【００２０】
それらの入手可能性のため、酸官能性コポリマーの酸官能性モノマーは一般に、エチレン性不飽和カルボン酸類、すなわち（メタ）アクリル酸類から選択される。更により強酸が望ましい場合、酸性モノマーとしては、エチレン性不飽和スルホン酸及びエチレン性不飽和ホスホン酸が挙げられる。酸官能性モノマーは一般に、１００重量部の総モノマーを基準として１〜１５重量部、好ましくは１〜５重量部の量で使用される。
【００２１】
コポリマーの調製に有用な極性モノマーは、油溶性及び水溶性の両方の性質をある程度有し、エマルション重合中の水相と油相との間に、極性モノマーの分配をもたらす。有用な極性モノマー類は、非酸官能性である。
【００２２】
好適な極性モノマー類の代表的な例としては、２−ヒドロキシルエチル（メタ）アクリレート；Ｎ−ビニルピロリドン；Ｎ−ビニルカプロラクタム；アクリルアミド；モノ−又はジ−Ｎ−アルキル置換アクリルアミド；ｔ−ブチルアクリルアミド；ジメチルアミノエチルアクリルアミド；Ｎ−オクチルアクリルアミド；２−（２−エトキシエトキシ）エチル(メタ）アクリレート、２−エトキシエチル(メタ）アクリレート、２−メトキシエトキシエチル(メタ）アクリレート、２−メトキシエチルメタクリレート、ポリエチレングリコールモノ（メタ）アクリレート類を含むポリ（アルコキシアルキル）(メタ)アクリレート類；ビニルメチルエーテルを含むアルキルビニルエーテル類；及びこれらの混合物が挙げられるがこれらに限定されない。好ましい極性モノマーとしては、２−ヒドロキシエチル（メタ）アクリレート及びＮ−ビニルピロリドンからなる群から選択されるものが挙げられる。極性モノマーは、１００重量部の総モノマーを基準として０〜１０重量部、好ましくは１〜５重量部の量で使用される。
【００２３】
使用されるとき、（メタ）アクリレートポリマーに有用なビニルモノマーとしては、ビニルエステル（例えば、酢酸ビニル及びプロピオン酸ビニル）、スチレン、置換スチレン（例えば、α−メチルスチレン）、ビニルハロゲン化物、及びこれらの混合物が挙げられる。そのようなビニルモノマーは一般に、総モノマー１００重量部を基準として０〜５重量部、好ましくは１〜５重量部で使用される。
【００２４】
コーティングされた接着剤組成物の貼着強度を増大させるために、多官能性（メタ）アクリレートが重合性モノマーのブレンドに組み込まれてもよい。多官能性アクリレートは特に、エマルション又はシロップ重合に有用である。有用な多官能性（メタ）アクリレートの例には、ジ（メタ）アクリレート、トリ（メタ）アクリレート、及びテトラ（メタ）アクリレート、例えば、１，６−ヘキサンジオールジ（メタ）アクリレート、ポリ（エチレングリコール）ジ（メタ）アクリレート、ポリブタジエンジ（メタ）アクリレート、ポリウレタンジ（メタ）アクリレート、及びプロポキシル化グリセリントリ（メタ）アクリレート並びにこれらの混合物が挙げられるが、これらに限定されない。多官能性（メタ）アクリレートの量及び同一性は、接着剤組成物の用途に応じて調整される。典型的には、多官能性（メタ）アクリレートは、接着剤組成物の総乾燥重量を基準として５部未満の量で存在する。より詳細には、架橋剤は、接着剤組成物の総モノマー１００部を基準として、０．０１部〜１部の量で存在してよい。
【００２５】
接着剤組成物は更に、（メタ）アクリレートコポリマーに加えてアジリジン架橋剤を含む。このアジリジン架橋剤は通常、コポリマーの１００部に対して０．００５〜５．０重量部の量のアジリジン架橋剤が追加される。
【００２６】
アジリジン架橋剤は以下の一般構造式を有する
【００２７】
【化１】
2011514916.tif 000002
【００２８】
（式中、
Ｒ３は、炭素１及び／又は炭素２に結合したＣ１〜Ｃ４アルキル基であり、ｚは０、１又は２であり、好ましくは０又は１であり、
Ｒ４は二価のアルキレンであり、１つ以上のエステル基、尿酸基、及び／又はウレタン基によって置換されているか又は置換されていない、
Ｒ６は、一価のアルキル基又はアリール基である）。
【００２９】
本明細書で使用される用語「アルキル」は、飽和、又は不飽和両方の直鎖、及び分枝鎖基、又、例えば、シクロアルキル及びシクロアルケニルなどの環状基を含む。別に特定しない限り、これらの基は１〜２０個の炭素原子を含有するが、好ましい基では合計で最大１０個までの炭素原子を有する。環状基は、単環式又は多環式であることができ、好ましくは３〜１０個の環炭素原子を有する。代表的な環状基としては、シクロプロピル、シクロプロピルメチル、シクロペンチル、シクロへキシル、及びアダマンチルが挙げられる。用語「アリール」は、本明細書で用いられるとき、炭素環式芳香族環、又は環系を含む。アリール基の例としては、フェニル、ナフチル、ビフェニル、フルオレニル及びインデニルが挙げられる。
【００３０】
１つの方法では、アジリジン架橋剤は求核、又は求電子的官能基を有するアジリジン化合物を共反応性官能基を有するアルキル、又はアリール化合物と反応させることで調製することができる。有用な反応性官能基としては、ヒドロキシル基、アミノ基、アセトアセチル基、アズラクトニル基、カルボキシル基、イソシアナト基、エポキシ基、ハロゲン化アシル基、又、環状無水物基が挙げられるが、これらには限らない。その中で好ましいものは、カルボキシル基、ヒドロキシル基、アミノ基、アズラクトニル基、及びイソシアナト基である。反応性官能基がイソシアナト官能基の場合、共反応性官能基は、好ましくはアミノ、又はヒドロキシル基を含む。反応性官能基がヒドロキシル基を含む場合、共反応性官能基は、好ましくは、カルボキシル基、エステル基、ハロゲン化アシル基、イソシアネート基、エポキシ基、無水物基、アズラクトニル基、又はオキサゾリニル基を含む。反応性官能基がカルボキシル基を含む場合、共反応性官能基には、ヒドロキシル基、アミノ基、エポキシ基、イソシアネート基、又は、オキサゾリニル基が含まれているのが好ましい。
【００３１】
これは、ヒドロキシ官能性アジリジン化合物とイソシアネート官能性化合物との反応によって簡単に説明されることができる。
【００３２】
【化２】
2011514916.tif 000003
【００３３】
そのため、本発明では以下の式で表わされるアジリジン架橋剤を使用してよい、
【００３４】
【化３】
2011514916.tif 000004
【００３５】
（式中、
Ｒ３は、Ｈ又はＣ１〜Ｃ４アルキル基であり、
Ｒ７は、二価のアルキレンであり、
Ｘ１は−ＮＲ３−又は−Ｏ−であり、
Ｒ６は一価のアルキル基又はアリール基であり、又
ｚは、０、１又は２である）。
【００３６】
別の方法では、このアジリジン架橋剤は、米国特許第３，２４３，４２９号（Ｈａｍ）に記載されている一般的手順を使って、アジリジンとアクリロイル化合物のマイケル反応によって調製することができる。
【００３７】
【化４】
2011514916.tif 000005
【００３８】
（式中、
Ｒ２は、−Ｈ又は−ＣＨ−３であり、
Ｒ３は、Ｈ又はＣ１〜Ｃ４アルキル基であり、
Ｘ１は−ＮＲ３−又は−Ｏ−であり、
Ｒ６は一価のアルキル基又はアリール基であり、又
ｚは、０、１又は２である）。
【００３９】
上記のマイケル反応に関しては、本開示は以下の新規アジリジン化合物を提供する
【００４０】
【化５】
2011514916.tif 000006
【００４１】
（式中、
Ｒ２は−Ｈ、又は−ＣＨ−３であり、
Ｒ３は、Ｈ又はＣ１〜Ｃ４アルキル基であり、
Ｒ８は一価のアルキル基、又はアリール基であり、及び
ｚは０、１又は２である、又は
【００４２】
【化６】
2011514916.tif 000007
【００４３】
（式中、
Ｒ２は、−Ｈ又は−ＣＨ−３であり、
Ｒ３は、Ｈ又はＣ１〜Ｃ４アルキル基であり、
Ｒ９は一価のアルキル又はアリール基であり、及び
ｚは０、１又は２である）。
【００４４】
上記マイケル付加反応のバリエーションにおいて、アルキルアミンは、米国特許第４，０２６，８８０号（ミッチェル（Mitchell））に記載のように、アクリロイル官能性アジリジン化合物への１，４−マイケル付加反応を起こすことができる。
【００４５】
【化７】
2011514916.tif 000008
【００４６】
（式中、Ｒ２は、−Ｈ又は−ＣＨ−３であり、
Ｒ３は、Ｈ又はＣ１〜Ｃ４アルキル基であり、
Ｘ１は−ＮＲ３−又は−Ｏ−であり、
Ｒ６は一価のアルキル基又はアリール基であり、又
ｚは、０、１又は２である）。
【００４７】
そのため、本発明では以下の式で表わされるアジリジン化合物を使用してよい、
【００４８】
【化８】
2011514916.tif 000009
【００４９】
（式中、
Ｒ２は、−Ｈ又は−ＣＨ−３であり、
Ｒ３は、Ｈ又はＣ１〜Ｃ４アルキル基であり、
ｚは０、１又は２であり、
Ｒ７は、二価のアルキレンであり、
Ｘ１は−ＮＲ３−又は−Ｏ−であり、又
Ｒ６は、一価のアルキル基又はアリール基である）。
【００５０】
アジリジン基は酸官能性（メタ）アクリレートコポリマーのペンダント酸官能基と反応してカルボキシエチレンアミノ結合を形成すると考えられている。１つの実施形態では、中間体は以下の構造であってよく、ここでは、所望のモノマー単位及び非反応（フリー）酸官能性モノマー単位は示されていない。
【００５１】
【化９】
2011514916.tif 000010
【００５２】
（式中、
Ｍアクリレートは（メタ）アクリレートモノマーに由来する重合モノマー単位を示し、Ｍ酸は酸官能性モノマーから由来した重合モノマーを示し、
ａ及びｂは少なくとも１の整数であり、したがってａ＋ｂはポリマーであり、
Ｒ３は、Ｈ又はＣ１〜Ｃ４アルキル基であり、
Ｒ４は二価のアルキレンであって、所望により１以上のエステル基、尿酸基、及び／又はウレタン基によって置換されているか又は置換されてない、又、
Ｒ６は、一価のアルキル基又はアリール基である）。
【００５３】
好ましい実施形態では、中間体は以下の構造であってよく、ここでは所望のモノマー単位は示されていない
【００５４】
【化１０】
2011514916.tif 000011
【００５５】
（式中、
Ｍアクリレートは（メタ）アクリレートモノマーに由来する重合モノマー単位を示し、
Ｍ酸は酸官能性モノマーに由来した重合モノマーを示し、
ａ及びｂは少なくとも１の整数であり、したがってａ＋ｂはポリマーであり、
Ｒ２はＨ又はＣＨ３であり、
Ｒ３はＨ又はＣ１〜Ｃ４アルキル基であり、及び
Ｒ６は、一価のアルキル基又はアリール基である）。Ｒ３基は、アジリジン基の開環によって、示された炭素上にあってもよく、又はエステル酸素原子に隣接する炭素と結合してもよいことが理解されよう。
【００５６】
その結果、開環の結果生じたアミンは、隣接したペンダント酸基とイオン結合を形成してコポリマーをイオン架橋することがある。
【００５７】
【化１１】
2011514916.tif 000012
【００５８】
更に、イオン結合はその後、アミドに変換され、イオン架橋から共有架橋を形成し、ＩＲ及び動的機械分析（ＤＭＡ）から推論されると考えられる。このようなアミド結合はまた、（アジリジンからの）２次アミンがエステルモノマー単位からのペンダントエステル基と反応する結果生じ得ることは明らかである。
【００５９】
【化１２】
2011514916.tif 000013
【００６０】
本明細書のポリマーは、溶液、放射線、バルク、分散、エマルション及び懸濁プロセスを含む任意の従来のフリーラジカル重合法により調製することができる。（メタ）アクリレートポリマーは懸濁重合により調製してもよく、これは米国特許第３，６９１，１４０号（シルバー（Silver））、同第４，１６６，１５２号（ベイカー（Baker）ら）、同第４，６３６，４３２号（シバノ（Shibano）ら）、同第４，６５６，２１８号（キノシタ（Kinoshita））、及び同第５，０４５，５６９号（デルガード（Delgado））に開示されている。それぞれは、接着剤組成物、及び重合プロセスの説明を記載している。
【００６１】
本発明に用いられる（メタ）アクリレート接着性ポリマーの調製に有用な水溶性反応開始剤及び油溶性反応開始剤は、熱への曝露により、モノマー混合物の（共）重合を開始するフリーラジカルを発生する反応開始剤である。水溶性反応開始剤は、乳化重合により（メタ）アクリレートポリマーを調製するのに好ましい。
【００６２】
好適な水溶性反応開始剤としては、過硫酸カリウム、過硫酸アンモニウム、過硫酸ナトリウム、及びこれらの混合物、上記過硫酸塩とメタ重亜硫酸ナトリウム及び亜硫酸水素ナトリウムからなる群から選択されるものなどの還元剤との反応生成物などの酸化還元反応開始剤、並びに４，４−アゾビス（４−シアノペンタン酸）及びその可溶性塩（例えば、ナトリウム、カリウム）からなる群から選択されるものが挙げられるがこれらに限定されない。好ましい水溶性反応開始剤は、過硫酸カリウムである。好適な油溶性反応開始剤としては、イー・アイ・デュポン・ドゥ・ヌムール・カンパニー（E. I. du Pont de Nemours Co.,）から入手可能な、ＶＡＺＯ（商標）６４（２，２’−アゾビス（イソブチロニトリル））、ＶＡＺＯ（商標）５２（２，２’−アゾビス（２，４−ジメチルペンタンニトリル））７などのアゾ化合物；並びに過酸化ベンゾイル及び過酸化ラウロイルなどの過酸化物、並びにこれらの混合物からなる群から選択されるようなものが挙げられるが、これらに限定するものではない。好ましい油溶性熱反応開始剤は、２，２−アゾビス（２，４−ジメチルペンタンニトレルである。使用する場合、反応開始剤は、モノマー構成成分の１００重量部を基準にして、約０．０５〜約１重量部、好ましくは約０．１〜約０．５重量部で、感圧接着剤中に含まれてよい。
【００６３】
共重合性エマルション混合物は、任意に連鎖移動剤を更に含んでよく、得られたポリマーの分子量を制御する。有用な連鎖移動剤の例としては、四臭化炭素、アルコール、メルカプタン及びこれらの混合物からなる群から選択されるものが挙げられるが、これらに限定されない。存在する場合、好ましい連鎖移動剤は、イソオクチルチオグリコレート及び四臭化炭素である。エマルション混合物は、使用する場合、１００重量部の全モノマー混合物を基準として、約０．５重量部までの、典型的には約０．０１〜約０．５重量部の、好ましくは約０．０５〜約０．２重量部の連鎖移動剤を更に含んでよい。
【００６４】
エマルション
乳化技術による重合は、乳化剤（emulsifier）（乳化剤（emulsifying agent）又は界面活性剤と呼ばれる場合もある）の存在を必要とする場合がある。本発明に有用な乳化剤としては、アニオン性界面活性剤、カチオン性界面活性剤、非イオン性界面活性剤、及びこれらの混合物からなる群から選択されるものが挙げられる。
【００６５】
好ましくは、本発明のエマルション重合は、アニオン性界面活性剤（類）の存在下で行われる。有用な乳化剤濃度の範囲は、エマルション感圧接着剤の全てのモノマーの総重量を基準として約０．５〜約８重量％、好ましくは約１〜約５重量％である。
【００６６】
感圧接着剤はまた、１つ以上の従来の添加剤を含有してよい。好ましい添加剤類としては、粘着付与剤類、可塑剤類、染料類、酸化防止剤類、及びＵＶ安定剤類が挙げられる。そのような添加剤類を、それらがエマルション感圧接着剤の優れた特性に影響を及ぼさなければ、使用することができる。
【００６７】
粘着付与剤が使用される場合、総接着剤ポリマーの乾燥重量を基準として約４０重量％まで、好ましくは３０重量％未満、より好ましくは５重量％未満が好適となる。（メタ）アクリレートポリマー分散液と共に使用して好適な粘着付与剤類としては、ロジン酸類、ロジンエステル類、テルペンフェノール樹脂類、炭化水素樹脂類、及びクマロンインデン樹脂類が挙げられる。粘着付与剤の種類及び量は、接触性、固着範囲、固着強度、耐熱性及び特異的接着などの特性に影響を及ぼすことができる。粘着付与剤は一般に、水性分散液の形態で使用される。好適な市販の粘着付与剤として、タコリン（TACOLYN）（商標）１０７０、５００１、及び５００２（ハーキュレス（Hercules Inc.）から入手可能な、低分子量熱可塑性樹脂系の水性、固形分５５％の合成樹脂分散液）、ＳＥ１０５５（商標）（ハーキュレス（Hercules Inc.）から入手可能なロジンエステルの水性分散液）、エスコレズ（ESCOREZ）（商標）９２７１（エクソン（Exxon）から入手可能な脂肪族炭化水素樹脂エマルション）、ダームルセン（DERMULSENE）（商標）８２、ダームルセン（DERMULSENE）（商標）９２、ダームルセン（DERMULSENE）（商標）ＤＴ、又はダームルセン（DERMULSENE）（商標）ＤＴ５０（ＤＲＴ（DRT）から入手可能な変性テルペンフェノール樹脂の水性分散液）、及びアクアタック（AQUATAK）（商標）４１８８（アリゾナ・ケミカル社（Arizona Chemical Company）から入手可能な変性ロジンエステル）が挙げられる。
【００６８】
（メタ）アクリレートコポリマーは、エマルション重合プロセスにより調製されてよい。エマルション重合では、水性媒質に懸濁されたミセル又はエマルション微小液滴内で反応が起こる。微小液滴又はミセル内に発生したあらゆる熱は、周囲の水相の熱容量の影響により、素早く緩和される。エマルション重合は、発熱反応がよりよく制御された状態で進行し、生じた接着剤組成物は、水性媒質が主要な構成成分であるので不燃性である。Ｒ８がメチル又はエチルである式ＩＩのアジリジン架橋剤はエマルションプロセスに特に好適である。
【００６９】
本発明の感圧接着剤は、バッチプロセス、連続プロセス、又は半連続エマルション重合プロセスにより調製される。バッチ重合は、一般に、
（ａ）
（ｉ）（メタ）アクリル酸エステルモノマー、
（ｉｉ）酸官能性モノマー、
（ｉｉｉ）所望により極性モノマー、
（ｉｖ）任意にビニルモノマー、
（ｖ）任意に多官能性（メタ）アクリレート、
（ｖｉ）任意に連鎖移動剤と、を含むモノマープレミックスを製造する工程、及び
（ｂ）
（ｉ）水、
（ｉｉ）アニオン性界面活性剤、非イオン性界面活性剤、カチオン性界面活性剤、両性界面活性剤、高分子界面活性剤、及びこれらの混合物からなる群から選択される界面活性剤、
（ｉｉｉ）フリーラジカル反応開始剤、好ましくは水溶性反応開始剤、
（ｃ）前記エマルションを攪拌しながら、約３０℃〜約８０℃の温度まで加熱し、高分子ラテックスが形成されるまで水中油型エマルション中で前記モノマーを重合させる工程と、を含む。その他の混合物が使用されてよいことが理解されるであろう。例えば、酸官能性モノマー、又はその他の親水性モノマーが、水溶液に添加されてよい。更に、いったんエマルション混合物が調製されたら、モノマーは、それらのそれぞれの分配係数により、油相及び水相の間で分配し得る。
【００７０】
半連続プロセスでは、フラスコに、脱イオン（ＤＩ）水、界面活性剤、酸官能性モノマー類、（メタ）アクリレートエステルモノマー類、任意の共重合性モノマー類、例えば任意の極性モノマー類、ビニルモノマー、及び多官能アクリレート、加えて、あらゆる任意の連鎖移動剤類、ｐＨ調節剤又は他の添加剤を含むシードモノマー混合物が投入される。混合物を、窒素雰囲気生成装置などの不活性雰囲気下で攪拌及び加熱する。混合物が典型的に、約５０〜７０℃の誘導温度に到達すると、第１の反応開始剤が添加され重合を開始し、反応は、発熱される。シード反応が完了した後、バッチ温度をフィード反応温度である約７０℃〜約８５℃まで上昇させた。フィード反応温度において、脱イオン水、界面活性剤、酸官能性モノマー、（メタ）アクリレートエステルモノマー、任意の極性モノマーを含む任意の共重合性モノマー、連鎖移動剤又はその他の添加剤を含むモノマープレエマルションを、一定時間、典型的には２〜４時間にわたって、温度を維持しながら、攪拌されたフラスコに加える。使用する場合、フィード反応の最後で第２の反応開始剤が反応に加えられて、エマルション中の残留モノマーを更に減少させる。追加の加熱時間の後、混合物を室温（約２３℃）まで冷却し、評価のためエマルションを収集する。
【００７１】
中和剤をこのコポリマーの調製に用いてもよい。中和剤は、ポリマーの酸性基のすべて又は一部を中和するのに十分な濃度で用いられてよい。中和は、水酸化アルカリ金属又は水酸化アルカリ金属と少量の別の中和剤との組み合わせの使用によって実現される。その他の種々の中和剤を使用してもよいことが、当業者に理解されるであろう。その他の中和剤の選択、及び用いられる量は、所望の結果を達成するように変動してよい。しかし、選択した種類及び量により、接着剤を非分散性にしてはならない。好ましくは、水酸化アンモニウム、ナトリウム及びカリウムが中和剤として使用される。
【００７２】
エマルションのｐＨは少なくとも４である。エマルションの酸性度を、ラテックス形成の後に、塩基性溶液（例えば、水酸化ナトリウム、水酸化アンモニウム、水酸化リチウムなどの溶液）又は緩衝液（例えば、重炭酸ナトリウムなど）のようなｐＨ調節剤を用いて、所望のｐＨレベルに調節してよい。
【００７３】
感圧接着剤物品を調製する別の方法としては、モノマーを部分的に重合して、酸官能（メタ）アクリレートコポリマー及び非重合モノマーを含むシロップポリマーを製造する方法がある。一般に、アジリジン架橋剤は部分的に重合された組成物に追加され、その後、好適な基材にコーティングされ、更に重合される。シロップポリマー組成物は有用なコーティング粘度に重合され、それを（テープ裏材などの）基材にコーティングして、更に重合することができる。部分的重合は１つ以上の溶媒モノマー内の酸官能性（メタ）アクリレート溶質コポリマーのコーティング可能な溶液を提供する。
【００７４】
シロップ適用処理においては、好ましいモノマー混合物（第２の構成成分）は、１００部の全モノマーを基準として、８５〜９９ｐｂｗの１つ以上の（メタ）アクリレートエステルモノマー、１〜１５ｐｂｗの酸官能性モノマー、０〜１０ｐｂｗの１つ以上の第２の、非酸、極性モノマー、及び０〜約５ｐｂｗの他のビニルモノマーを含む。
【００７５】
重合は、シロップポリマーの構成成分の官能基と反応しないエチルアセテート、トルエン、及びテトラヒドロフランなどの好適な溶媒の存在の下で、又は好ましくは、それらが存在しない状態で行うことができる。
【００７６】
重合は光開始剤の存在のもとでエネルギーにシロップポリマー組成物を暴露することで達成することができる。エネルギーによって活性化された光開始剤は、例えば、重合を開始するために電離放射線が使用される場合は、不要である場合がある。これらの光開始剤は、第３の構成成分溶媒モノマー１００ｐｂｗあたり約０．０００１〜約３．０ｐｂｗ、好ましくは約０．００１〜約１．０ｐｂｗ、及び更に好ましくは約０．００５〜約０．５ｐｂｗの範囲の濃度で用いることができる。
【００７７】
コーティング可能なシロップポリマーの調製の好ましい方法は、光開始されたフリーラジカル重合である。光重合法の利点は、１）モノマー溶液を加熱する必要がない、及び２）活性光源がオフになると光開始が完全に停止する、ことである。コーティング可能な粘性を達成するための重合は、モノマーからポリマーへの変換が最大約３０％になるように行ってよい。重合は、所望の変換、及び粘性が達成された時に、光源を除去し、溶液に空気泡（酸素）を送って増殖しているフリーラジカルを抑えることで中止することができる。溶質ポリマーは、非モノマー溶媒の中で、従来の方法で調整し、その後高い（重合度）で変換してもよい。溶媒（モノマー又は非モノマー）を使用する際、溶媒はシロップポリマーの形成前、又は、形成後のいずれかに（例えば、真空蒸留で）除去することができる。これは許容できる方法ではあるが、高度に変換された官能性ポリマーが関わるこの手順は、追加的な溶媒除去作業が必要で、別の材料（非モノマー溶剤）が必要とされ、及び高い分子量の、モノマー混合物内の高度に変換された溶質ポリマーは相当な時間を必要とし得るため、好ましいとは言えない。
【００７８】
有用な光開始剤としては、ベンゾインメチルエステル及びベンゾインイソプロピルエステルなどのベンゾインエステル；イルガキュア（商標）６５１光開始剤（ニューヨーク州アーズリーのチバ・ガイギー社）として市販されている２，２−ジメトキシアセトフェノン、エサキュア（商標）ＫＢ−１光開始剤（ペンシルバニア州ウエストチェスターのサートマー社）として市販されている２，２ジメトキシ−２−フェニル−ｌ−フェニルエタノン、及びジメトキシヒドロキシアセトフェノンなどの置換アセトフェノン；２−メチル−２−ヒドロキシプロピオフェノンなどの置換α−ケトール；２−ナフタリン−スルホニル塩化物などの芳香族スルホニル塩化物；及び１−フェニル−１，２−プロパンジオン−２−（Ｏ−エトキシ−カルボニル）オキシムなどの光能動的なオキシムが挙げられる。これらの中で特に好ましいのは、置換アセトフェノンである。
【００７９】
好ましい光開始剤は、ノリッシュＩ開裂を起こして、アクリル二重結合に付加して開始できるフリーラジカルを生成する光能動的化合物である。光開始剤は、コポリマーが形成された後に、コーティングする混合物に追加することができ、例えば、光開始剤はシロップポリマー混合物に追加することができる。このような重合可能な光開始剤は、例えば、米国特許第５，９０２，８３６号、及び同第５，５０６，２７９号（バブ等）に記載されている。
【００８０】
シロップポリマー組成物、及び光開始剤は活性化紫外線で照射して、モノマー構成成分を重合することができる。紫外線光源は、１）２８０〜４００ナノメートルの波長範囲にわたって一般に１０ｍＷ／ｃｍ２以下（米国標準技術局（United States National Institute of Standards and Technology）に承認されている手順に沿って、例えば、バージニア州スターリング（Sterling）のエレクトロニックインスツルメンテーション＆テクノロジー社（Electronic Instrumentation & Technology, Inc.）製のＵＶＩＭＡＰ（商標）ＵＭ３６５Ｌ−Ｓラジオメーターを用いて測定される）の強度を提供するブラックライトなどの比較的低い強度の光源、及び２）１０ｍＷ／ｃｍ２を超え、好ましくは１５〜４５０ｍＷ／ｃｍ２の強度を提供する中圧水銀ランプなどの比較的高い強度の光源の、２つのタイプが挙げられる。化学線をシロップポリマー組成物を完全に又は部分的に重合するために用いる場合、高い強度と短い曝露時間が好ましい。例えば、６００ｍＷ／ｃｍ２の強度と約１秒の曝露時間をうまく用いることができる。強度は、約０．１〜約１５０ｍＷ／ｃｍ２、好ましくは約０．５〜約１００ｍＷ／ｃｍ２、及びより好ましくは約０．５〜約５０ｍＷ／ｃｍ２の範囲であることができる。これらの光開始剤は、好ましくはシロップポリマー組成剤１００ｐｂｗあたり約０．１〜１．０ｐｂｗの量で存在する。
【００８１】
したがって、光開始剤の消光係数が低い場合は、比較的厚いコーティング（例えば少なくとも約２５．４マイクロメートル又は、１ミル）を達成することができる。
【００８２】
変換の程度は、照射中に前述のように重合媒質の屈折率を測定することによって監視することができる。有用なコーティング粘度は、最大３０％まで、好ましくは２〜２０％、より好ましくは５〜１５％、及び最も好ましくは７〜１２％の範囲の変換（例えば入手可能な重合されたモノマーの割合）によって達成される。溶質ポリマーの分子量（重量平均）は少なくとも１００，０００で、好ましくは、少なくとも５００，０００である。
【００８３】
本発明の感圧接着剤を調製する場合、例えば、約７０℃（好ましくは５０℃以下）の温度で、反応時間は２４時間未満、好ましくは１２時間未満、及び更に好ましくは６時間未満でモノマー構成成分を枯渇させるなど、光開始重合反応を実質的に完了させることが得策である。これらの温度幅、及び反応速度は、好ましくない、未熟重合及びゲル化に対する安定化のためにアクリルシステムにしばしば追加されるフリーラジカル重合阻害物質の必要性を未然に取り除く。更に、阻害物質の付加は、システムに残留する外来材料を加えることになり、本発明の所望のシロップポリマーの重合や架橋感圧接着剤の形成を阻害する。フリーラジカル重合阻害物質は、処理温度が７０℃以上、又、反応時間が約６〜１０時間以上の場合にしばしば必要となる。
【００８４】
幾つかの実施形態では、接着剤コポリマーは溶液方式で調製してもよい。典型的な溶液重合法は、モノマー、好適な溶媒、及び任意の連鎖移動剤を反応槽に加えること；フリーラジカル反応開始剤を添加すること；窒素でパージすること；並びに反応槽を、バッチサイズ及び温度に応じて、反応が完了するまで、典型的には約１時間〜約２０時間、高温で、典型的には約４０℃〜１００℃の範囲の高温にて維持すること；によって実施される。溶媒の例は、メタノール、テトラヒドロフラン、エタノール、イソプロパノール、アセトン、メチルエチルケトン、酢酸メチル、酢酸エチル、トルエン、キシレン、及びエチレングリコールアルキルエーテルである。それらの溶媒は、単独で又はそれらの混合物として使用することができる。
【００８５】
調製後、接着剤組成物をただちにコーティングすることが好ましい。シロップ又は溶液状の（コポリマー、モノマー、及びアジリジン架橋剤を含有する）接着剤ポリマー組成物は、従来のコーティング技法を使って簡単に好適な柔軟性のある支持材料にコーティングし、その後、更に重合し、硬化又は乾燥して、接着性を備えたコーティングされたシート材料を製造することができる。エマルション重合技法が使用される場合は、コポリマー、アジリジン架橋剤を含むエマルションがコーティングされ、乾燥されて接着性を備えたコーティングされたシート材料が製造される。可撓性裏材は、テープ裏材、光学フィルム又は任意の他の可撓性材料として従来利用されているあらゆる材料であってよい。
【００８６】
可撓性支持体に包含することができる材料の例としては、ポリエチレン、ポリプロピレン（アイソタクチックポリプロピレンを含む）、ポリスチレン、ポリエステル、ポリビニルアルコール、ポリ（エチレンテレフタレート）、ポリ（ブチレンテレフタレート）、ポリ（カプロラクタム）、ポリ（フッ化ビニリデン）、ポリラクチド類、セルロースアセテート、及びエチルセルロースなどのポリオレフィン類が挙げられる。本発明に有用な市販の支持体材料としては、クラフト紙（モナドノックペーパー社（Monadnock Paper,Inc.）から入手可能）；セロファン（フレクセル社（Flexel Corp.）から入手可能）；タイベック（Tyvek）（商標）及びタイパー（Typar）（商標）などのスパンボンドポリ（エチレン）及びポリ（プロピレン）（デュポン社（DuPont,Inc.）から入手可能）；並びにテスリン（Teslin）（商標）（ＰＰＧインダストリーズ社（PPG Industries,Inc.）及びセルガード（Cellguard）（商標）（（ヘキスト−セラニーズ（Hoechst-Celanese）から入手可能）などのポリ（エチレン）及びポリ（プロピレン）から得られる多孔質フィルムが挙げられる。
【００８７】
支持体はまた、綿、ナイロン、レーヨン、ガラス、セラミック材料などの合成若しくは天然材料の糸から形成される織布、又は天然、合成繊維若しくはそれらのブレンドのエアレイドウェブなどの不織布などの布地から調製されてもよい。裏材はまた、金属、金属化ポリマーフィルム、又はセラミックシート材料から形成されてもよく、ラベル、テープ、印、カバー、マーキング印などの感圧接着剤組成物が利用されていることが従来から知られているあらゆる物品の形態を取ってもよい。
【００８８】
上記組成物は、特定の基材に適するように調整された従来のコーティング技術を使用して基材にコーティングされる。例えば、これらの組成物は、ローラーコーティング、フローコーティング、ディップコーティング、スピンコーティング、スプレーコーティング、ナイフコーティング、及びダイコーティングなどの方法によって様々な固体基材に塗布することができる。これらの種々のコーティング法は、組成物を可変の厚さで基材上に定置することを可能にし、それにより組成物をより広い範囲で使用することを可能にする。コーティングの厚さは、前述のように異なっていてよい。溶液は、その後のコーティングのために、任意の所望の濃度、及び変換度であってよいが、典型的には溶媒内で２０〜７０重量％ポリマー固体、及びより典型的には３０〜５０重量％固体である。エマルションはまた、その後のコーティングのために、任意の所望の濃度であってよいが、典型的には３０〜７０重量％ポリマー固体で、一般に２％未満の未反応モノマーを含有する。シロップポリマーは、その後のコーティングのために、任意の所望の濃度であってよいが、典型的にはモノマー内で５〜２０重量％ポリマー固体である。コーティング組成材を更に希釈、又は部分乾燥により、所望の濃度を得ることができる。
【００８９】
可撓性支持材はまた、剥離コーティング基材を含んでもよい。このような基材は、典型的には、接着転写テープが提供される場合に利用される。剥離コーティング基材の例は、当該技術分野において周知であり、例としてはシリコンコーティイングクラフト紙などが挙げられる。本発明のテープはまた、当該技術分野において既知の低付着性バックサイズ（ＬＡＢ）などを取り入れてもよい。
【実施例】
【００９０】
試験方法：
剥離力テスト［ＡＳＴＭ  Ｄ３３３０／Ｄ３３３０Ｍ−０４］
接着剤コーティングポリエステルフィルムの２つの１．２７ｃｍ（０．５インチ）ストリップは２ｋｇのローラーをテープ上に転がすことによってガラスプレートに付着させた。テープを引き剥がすのに必要とされる力は、分あたり２２８．６及び３０．４８ｃｍ（９０及び１２インチ）の圧盤速度で１．２７ｃｍ（０．５インチ）あたりのオンスで測定された。２つのテープ試料の測定値は平均された。剥離力データはその後、以下の表用にニュートン／デシメートル（Ｎ／ｄｍ）に正規化された。
【００９１】
剪断強度テスト［ＡＳＴＭ  Ｄ−３６５４／Ｄ  ３６５４Ｍ  ０６，ＰＳＴＣ−７］
接着剤コーティングポリエステルフィルムの１．２７ｃｍ（０．５インチ）ストリップは、それ自体の接着剤によってステンレススチールプレートに付着され、室温での剪断テスト用に１．２７ｃｍ（０．５インチ）×１．２７ｃｍ２（０．５インチの正方形）、７０℃での剪断テスト用に０．２５ｃｍ（１．０インチ）×１．２７ｃｍ２（０．５インチの正方形）を残すよう切り取られた。２キログラムの重量を接着部分の上で転がした。１０００ｇの荷重が室温剪断テスト用にテープ試料に取り付けられ、５００ｇの荷重が７０℃での剪断テストに使用された。それぞれの試料は破壊、及び／又はテストが終了するまで吊るされた。破壊するまでの時間、及び破壊の形態を記録した。試料は３重に行われ、平均が以下の表に記入された。表４では、剪断強度は、室温のみでファイバーボード上でテストされた。
【００９２】
アジリジン架橋剤の調製
アジリジン架橋剤はアクリロイル化合物にアジリジンをマイケル付加反応することで調製することができる。一般に、１．１〜４相当の２−メチルアジリジンが（メタ）アクリレート又は（メタ）アクリルアミドと混合され、その後、室温で放置された。余分の２−メチルアジリジンが減圧の下で除去され、マイケル付加物が生じ、これは精製なしで使うことができる。メタクリレート及びアクリルアミドは一般に１．１〜４相当の２−メチルアジリジンで１〜７日、約７０℃で加熱する必要がある。
【００９３】
３−（２−メチルアジリジン−１−ｙｌ）プロピオン酸ブチルエステル（化合物Ｉ）の調製
２５．６ｇ（０．２０ｍｏｌ）のｎ−ブチルアクリレート（アルドリッチ）に１９．０ｇ（０．３０ｍｏｌ）の２−メチルアジリジン（アルドリッチ、９０％）が付加され穏やかな発熱反応が発生した。反応混合物は室温で２０時間、放置された。その時点で、ＮＭＲ分光法による反応混合物の分析が、出発ｎ−ブチルアジリジンアクリレートのビニルプロトンの完全な不在と、表題化合物の形成を示した。余分の２−メチルアジリジンが減圧下で除去され、３７．１ｇ（１００％）の表題化合物が無色油として残った。
【００９４】
特に同じ手順を使って、アジリジン化合物ＩＩ〜ＩＸが、表１に示す反応体と反応条件を使って調製された。
【００９５】
【表１】
2011514916.tif 000014
【００９６】
【表２】
2011514916.tif 000015
【００９７】
例２Ａ−Ｕ及び比較Ｃ１、Ｃ２及びＣ３
シロップコポリマーの調製
１６オンス（〜４７３ｍＬ）のジャーに４５０ｇのアクリル酸イソオクチル（ＩＯＡ，９０部）、５０ｇのアクリル酸（ＡＡ、１０部）、及び０．２ｇの２，２−ジメトキシ−２−フェニルアセトフェノン光開始剤（イルガキュア６５１，０．０４ｐｈｒ）が投入された。モノマー混合物は窒素で２０分間浄化され、その後、コーティング可能シロップコポリマーが調製されるまで低強度の紫外線照射に暴露され、その後、０．８ｇ（０．１６ｐｈｒ）の光開始剤が追加された。同様のシロップコポリマーがＢｕＡ、２−ＥＨＡ、２−ＯＡ及びｄＨＣＡを使って調製された。
【００９８】
予備接着剤ポリマーシロップは、表２Ａ−Ｅに示すように様々な濃度のアジリジン架橋剤と混合された。表２ａ−ｅのアジリジン濃度は、予備接着剤ポリマーシロップの重量％を基準にしている。製剤はその後、シロップ予備接着剤製剤用に三菱ホスタファン（商標）下塗りプリエステルフィルム上に２−ｍｉｌ（〜５０マイクロメートル）の厚さでコーティングされ、５００ｍＪ／ｃｍ２で硬化された。
【００９９】
比較目的で、架橋剤（例Ｃ１）を使わない、又は架橋剤として１，６−ヘキサンジオールジアクリレート（例Ｃ２で０．１ｐｈｒを使用）又は、２−（３，４−ジメトキシフェニル）−４，６−ビス−トリクロロメチル−トリアジン（例Ｃ３で０．１ｐｈｒを使用）を使用した制御試料が調製されテストされた。上記のテスト方法で説明された接着剤から調製されたテープの剥離粘着、及び剪断強度が測定され、そのデータが表２Ａ−Ｅに示されている。
【０１００】
【表３】
2011514916.tif 000016
【０１０１】
【表４】
2011514916.tif 000017
【０１０２】
【表５】
2011514916.tif 000018
【０１０３】
【表６】
2011514916.tif 000019
【０１０４】
【表７】
2011514916.tif 000020
【０１０５】
実施例３Ａ〜Ｊ及び比較実施Ｃ４
溶液コポリマーの調製
ガラス製の重合ボトルにイソオクチルアクリレート（ＩＯＡ）又は２−オクチルアクリレート（２−ＯＡ）、アクリル酸、２，２’−アゾビス（２−メチルブチロニトリル）（バゾ（商標）６７）及びエチルアセテートを投入した。ボトルは窒素で５分間浄化され、封入され、６０℃に維持された水浴に２４時間ひたされた。
【０１０６】
溶液重合によって調製された一連の予備接着剤組成物が表３Ａ〜Ｂの架橋剤と混合された。これらの製剤は次に三菱ホストファン（商標）下塗りポリエステルフィルム上にコーティングされ、〜２５マイクロメートル（１ミル）の乾燥厚さを得た。
【０１０７】
比較目的で、架橋剤（例Ｃ４）を使わない制御試料も調製し、テストした。上記のテスト方法で説明された接着剤から調製されたテープの剥離粘着、及び剪断強度が測定され、そのデータが表３Ａ〜Ｂに示されている。
【０１０８】
【表８】
2011514916.tif 000021
【０１０９】
【表９】
2011514916.tif 000022
【０１１０】
実施例４Ａ〜Ｈ及び比較実施Ｃ５
表４に示すように、エマルションポリマー（ＰＳＡ−Ｉ）が様々な濃度のアジリジン架橋剤と混合された。接着剤溶液はその後、三菱ホストファン下塗りポリエステルフィルム上にコーティングされ、〜５０マイクロメートル（１ミル）の乾燥接着剤厚さを得た。
【０１１１】
比較目的で、架橋剤を使用しない制御試料（例Ｃ５）も調製されテストされた。上記のテスト方法で説明された接着剤から調製されたテープの剥離粘着、及び剪断強度が測定され、そのデータが表４に示されている。
【０１１２】
【表１０】
2011514916.tif 000023
【国際調査報告】
2011514916.tif 000032
2011514916.tif 000033
2011514916.tif 000034
2011514916.tif 000035